ОГНЕУПОРНОЕ ОСТЕКЛЕНИЕ

1. Огнеупорное остекление, содержащее, по меньшей мере, один слой вспучивающегося материала на основе гидратированного силиката натрия, в котором указанный вспучивающийся слой получен путем высушивания промышленного раствора силиката натрия с добавлением суспензии коллоидной двуокиси кремния.
2
2
2. Остекление по п.1, отличающееся тем, что молярное соотношение SiO/NaO указанного вспучивающегося слоя составляет от 2,7 до 4,1, и предпочтительно, от 3,2 до 3,8.
3. Остекление по п.2, отличающееся тем, что смесь, подвергаемая сушке, имеет исходное массовое содержание воды, не считая добавок, которое выражается следующей зависимостью:
2
HO%<13×mr+17
2
2
где mr - молярное соотношение SiO/NaO.
4. Остекление по п.3, отличающееся тем, что смесь, подвергаемая сушке, имеет исходное массовое содержание воды, не считая добавок, которое выражается следующей зависимостью:
2
HO%<13×mr+14.
5. Остекление по п.1, отличающееся тем, что содержание воды во вспучивающемся слое составляет от 20 до 35 мас.%, и предпочтительно, от 22 до 30 мас.%.
6. Остекление по п.1, отличающееся тем, что указанный вспучивающийся слой дополнительно содержит один или более полиолов в количестве, не превышающем 25 мас.%, и предпочтительно не превышающем 20 мас.%.
7. Остекление по п.6, отличающееся тем, что указанный вспучивающийся слой имеет содержание полиолов не менее 5 мас.%.
8. Остекление по п.1, отличающееся тем, что двуокись кремния, вводимая в виде водной суспензии коллоидной двуокиси кремния, составляет, по меньшей мере, 10% от общего содержания двуокиси кремния в слое.
9. Остекление по п.8, отличающееся тем, что пропорция двуокиси кремния, вводимой в виде коллоидного раствора, относительно общего содержания двуокиси кремния во вспучивающемся слое не превышает 40%.
10. Остекление по п.1, отличающееся тем, что пропорция натрия, содержащегося в слое, вводится в виде концентрированного раствора или гранул гидроксида натрия.
11. Остекление по п.10, отличающееся тем, что пропорция вводимого натрия не превышает 40% от общего количества натрия, содержащегося в слое.
12. Остекление по любому из предыдущих пунктов, отличающееся тем, что указанный вспучивающийся слой имеет толщину более 1 мм, и предпочтительно более 1,5 мм.